(57)【要約】【課題】シリコーンゴム、シリコーンゲル及びシリコーンオイルに高充填可能な、表面処理された酸化アルミニウム粉末の製造方法及びその方法により得られた表面処理酸化アルミニウム粉末、その粉末を高充填した、高温時の物性変化が小さい熱伝導性材料を提供する。【解決手段】オルガノシロキサンオリゴマーで表面処理された酸化アルミニウム粉末の製造方法であって、ｐＨが８以上１２以下の酸化アルミニウム粉末水分散液とオルガノシロキサンオリゴマーとを高温高圧水中で反応させることを特徴とする表面処理された酸化アルミニウム粉末の製造方法。【選択図】なし【特許請求の範囲】
【請求項１】
オルガノシロキサンオリゴマーで表面処理された酸化アルミニウム粉末の製造方法であって、ｐＨが８以上１２以下の酸化アルミニウム粉末水分散液とオルガノシロキサンオリゴマーとを高温高圧水中で反応させることを特徴とする表面処理された酸化アルミニウム粉末の製造方法。
【請求項２】
オルガノシロキサンオリゴマーが、下記一般式（１）
【化１】
2015086092.tif 000008
（式中、Ｒ1はそれぞれ独立に非置換又は置換の一価炭化水素基であり、Ｒ2はそれぞれ独立に加水分解性基又は水酸基であり、ａは０〜５０、ｂは０〜５０、ａ＋ｂは０＜ａ＋ｂ≦１００を満たす数であり、各繰り返し単位はランダムに結合されていてよい。また、ｃは２又は３である。）
で表される直鎖状のオルガノシロキサンオリゴマーであることを特徴とする請求項１記載の表面処理された酸化アルミニウム粉末の製造方法。
【請求項３】
１００℃以上４００℃以下、５ＭＰａ以上の高温高圧水中で反応させることを特徴とする請求項１又は２記載の表面処理された酸化アルミニウム粉末の製造方法。
【請求項４】
請求項１〜３のいずれか１項に記載の製造方法により得られる表面処理された酸化アルミニウム粉末。
【請求項５】
請求項１〜３のいずれか１項に記載の製造方法により得られる表面処理された酸化アルミニウム粉末をシリコーンゴム、シリコーンゲル又はシリコーンオイルに充填してなる熱伝導性材料。
【発明の詳細な説明】
【技術分野】
【０００１】
本発明は、表面処理された酸化アルミニウム粉末の製造方法、該方法により得られる表面処理された酸化アルミニウム粉末、及び該酸化アルミニウム粉末を配合した熱伝導性材料に関する。
【背景技術】
【０００２】
近年、パソコンのＣＰＵ（中央処理装置）等の発熱性電子部品の小型化、高出力化に伴い、それらの電子部品から発生する単位面積当たりの熱量は非常に大きくなってきている。この発熱性電子部品を長期にわたり故障しないように使用するためには、発熱する電子部品の冷却が必要とされる。冷却には金属製のヒートシンクや筐体が使用され、更に発熱性電子部品からヒートシンクや筐体などの冷却部へ効率よく熱を伝えるために熱伝導性材料が使用される。この熱伝導性材料を使用する理由として、発熱性電子部品とヒートシンク等をそのまま接触させた場合、その界面は微視的にみると、空気が存在し、熱伝導の障害となる。従って、界面に存在する空気の代わりに、熱伝導性材料を発熱性電子部品とヒートシンク等の冷却部品との間に介在させることによって効率よく熱を伝えることが可能となる。
【０００３】
熱伝導性材料としては、シリコーンゴムに熱伝導性粉末を充填した硬化物からなる熱伝導性シート、シリコーンゲルのようなやわらかいシリコーンに熱伝導性粉末を充填した硬化物からなる熱伝導性パッド、シリコーンオイルに熱伝導性粉末を充填したシリコーングリースなどがあるが、発熱部品の高出力化によって、これらの熱伝導性材料も高熱伝導化が求められるようになっている。熱伝導性材料の高熱伝導化を図る手段の一つとして、熱伝導性の高いセラミックス粉末を樹脂へ充填する手法があり、酸化アルミニウム粉末が用いられてきた。
しかし、更に高熱伝導化を図るためには、酸化アルミニウム粉末をシリコーン樹脂へ更に高充填することが望まれるが、ある一定量以上の充填は難しいという問題がある。
【０００４】
シリコーンゴム、シリコーンゲル又はシリコーンオイルに酸化アルミニウム粉末を高充填する方法として、シランカップリング剤を添加して混合するインテグラルブレンド法を用いる方法がある。
更に、高充填可能な方法として、酸化アルミニウム粉末とシランカップリング剤をトルエンなどの溶媒中に分散させるとともに加熱を行うことで酸化アルミニウム粉末表面にシランカップリング剤を縮合反応させる溶媒置換法を用いる方法がある。この溶媒置換法により得られた、シランカップリング剤により表面処理された酸化アルミニウム粉末は、シリコーンゴム、シリコーンゲル又はシリコーンオイルに高充填できる。
【０００５】
そこで、シリコーンゴム、シリコーンゲル又はシリコーンオイルに酸化アルミニウム粉末を高充填するために、上記溶媒置換法において、シランカップリング剤をオルガノシロキサンオリゴマーに変えることで、高温時の物性変化の小さな熱伝導性材料が得られるものと期待できる。即ち、更に高充填が可能と思われる溶媒置換法にて、オルガノシロキサンオリゴマーで表面処理された酸化アルミニウム粉末が得られれば、該表面処理酸化アルミニウム粉末が高充填された、熱伝導率が大きく、かつ高温での物性変化の小さな熱伝導性材料を作製し得るものと期待できるが、該溶媒置換法ではオルガノシロキサンオリゴマーで表面処理された酸化アルミニウム粉末を得ることはできなかった。
【０００６】
特開２０１０−１５０３１７号公報（特許文献１）には、金属酸化物微粒子、及び、反応性官能基を有する一価有機基、及びケイ素原子結合加水分解性基若しくはシラノール基を有する有機ケイ素化合物を、水の存在下、２００℃以上の温度の条件下で反応させ、有機ケイ素基が化学結合により表面に固定化された金属酸化物微粒子の製造方法が記載され、有機ケイ素化合物として、反応性シラン、反応性オルガノシロキサンオリゴマーが記載されている。また、実施例４では１５ｎｍのアルミナ粒子水分散液と２−（３，４−エポキシシクロヘキシル）エチルトリメトキシシラン及びフェニルトリメトキシシランを仕込み、３００℃、５分間の加熱によりポリシロキサン組成物中の有機ケイ素基が化学結合により表面に固定化された酸化アルミニウム微粒子を得たと記載されているように、シランカップリング剤を用いた例示はあるものの、オルガノシロキサンオリゴマーを用いた例示はない。
【０００７】
特開２０１０−１５０３２１号公報（特許文献２）には、金属酸化物微粒子、及び、ケイ素原子結合加水分解性基若しくはシラノール基、及び置換基若しくは非置換基の一価炭化水素基を有する有機ケイ素化合物を、水の存在下、２００℃以上の温度の条件下で反応させ、有機ケイ素基が該有機ケイ素基中の酸素原子を介して化学結合により表面に固定化された金属酸化物微粒子の製造方法が記載されている。有機ケイ素化合物として直鎖状のシリコーンオリゴマーを用いる製造方法も記載されており、その直鎖状のオルガノシロキサンオリゴマーとして、下記一般式（Ｄ）で表されるものが記載されているが、実施例においては、金属酸化物微粒子としてシリカが用いられており、また有機ケイ素化合物としてシランカップリング剤を用いた例示のみであり、酸化アルミニウム粉末に該オルガノシロキサンオリゴマーを表面処理した例示はない。
Ｒ12Ｒ2ＳｉＯ−（ＳｉＲ1Ｒ2Ｏ）s−ＳｉＲ12Ｒ2        （Ｄ）
（式中、Ｒ1は、それぞれ独立して、置換又は非置換の一価炭化水素基を表し、Ｒ2は、それぞれ独立して、置換若しくは非置換の一価炭化水素基、又は、ケイ素原子結合加水分解性基若しくはシラノール基を表し、但し、一分子中の少なくとも１個のＲ2は、ケイ素原子結合加水分解性基又はシラノール基であり、ｓは、０＜ｓを満たす数である）
【先行技術文献】
【特許文献】
【０００８】
【特許文献１】特開２０１０−１５０３１７号公報
【特許文献２】特開２０１０−１５０３２１号公報
【発明の概要】
【発明が解決しようとする課題】
【０００９】
本発明は、上記課題を解決するためになされたものであり、シリコーンゴム、シリコーンゲル及びシリコーンオイルに高充填可能な、表面処理された酸化アルミニウム粉末の製造方法及びその方法により得られた表面処理酸化アルミニウム粉末、その粉末を高充填した、高温時の物性変化が小さい熱伝導性材料を提供することを目的とする。
【課題を解決するための手段】
【００１０】
本発明者は、上記目的を達成するために鋭意検討を重ねた結果、オルガノシロキサンオリゴマーで表面処理された酸化アルミニウム粉末を製造する方法として、ｐＨ８〜１２の酸化アルミニウム粉末水分散液とオルガノシロキサンオリゴマーとを高温高圧水中で反応させることにより、酸化アルミニウム粉末の表面にオルガノシロキサンオリゴマー主鎖を固定化することができるため、シリコーンゴム、シリコーンゲルあるいはシリコーンオイルに高充填可能となり、得られた熱伝導性材料は高温時の粘度変化に代表される物性変化が小さいものとなり得ることを見出し、本発明をなすに至った。
【００１１】
従って、本発明は、下記の表面処理された酸化アルミニウム粉末及びその製造方法、熱伝導性材料を提供する。
〔１〕
オルガノシロキサンオリゴマーで表面処理された酸化アルミニウム粉末の製造方法であって、ｐＨが８以上１２以下の酸化アルミニウム粉末水分散液とオルガノシロキサンオリゴマーとを高温高圧水中で反応させることを特徴とする表面処理された酸化アルミニウム粉末の製造方法。
〔２〕
オルガノシロキサンオリゴマーが、下記一般式（１）
【化１】
2015086092.tif 000002
（式中、Ｒ1はそれぞれ独立に非置換又は置換の一価炭化水素基であり、Ｒ2はそれぞれ独立に加水分解性基又は水酸基であり、ａは０〜５０、ｂは０〜５０、ａ＋ｂは０＜ａ＋ｂ≦１００を満たす数であり、各繰り返し単位はランダムに結合されていてよい。また、ｃは２又は３である。）
で表される直鎖状のオルガノシロキサンオリゴマーであることを特徴とする〔１〕記載の表面処理された酸化アルミニウム粉末の製造方法。
〔３〕
１００℃以上４００℃以下、５ＭＰａ以上の高温高圧水中で反応させることを特徴とする〔１〕又は〔２〕記載の表面処理された酸化アルミニウム粉末の製造方法。
〔４〕
〔１〕〜〔３〕のいずれかに記載の製造方法により得られる表面処理された酸化アルミニウム粉末。
〔５〕
〔１〕〜〔３〕のいずれかに記載の製造方法により得られる表面処理された酸化アルミニウム粉末をシリコーンゴム、シリコーンゲル又はシリコーンオイルに充填してなる熱伝導性材料。
【発明の効果】
【００１２】
本発明の製造方法によれば、シリコーンゴム、シリコーンゲルあるいはシリコーンオイルに高充填可能な、表面処理された酸化アルミニウム粉末を得ることができ、該表面処理酸化アルミニウム粉末をシリコーンゴム、シリコーンゲル又はシリコーングリースに高充填した熱伝導性材料は、高温時の粘度変化に代表される物性変化が小さいものである。
【発明を実施するための形態】
【００１３】
以下、本発明の表面処理された酸化アルミニウム粉末の製造方法及びその粉末、その粉末を充填した熱伝導性材料について詳細に説明するが、本発明はこれらに限定されるものではない。
【００１４】
本発明の表面処理酸化アルミニウム粉末の製造方法は、ｐＨ８〜１２の酸化アルミニウム粉末水分散液とオルガノシロキサンオリゴマーとを高温高圧水中で反応させるものである。
【００１５】
本発明に用いる酸化アルミニウム粉末としては、形状は球状、破砕状など種々の形状のものが適用可能である。粒径は数ｎｍから数百μｍと幅広く適用可能である。
【００１６】
酸化アルミニウム粉末水分散液は、酸化アルミニウム粉末と水とを、好ましくは１：９９〜７０：３０、より好ましくは５：９５〜３０：７０の質量比で混合、撹拌することにより得ることができる。酸化アルミニウム粉末の割合が多すぎると装置配管のつまりを起こす場合があり、少なすぎると所定量の表面処理された酸化アルミニウム粉末を得るのに時間を要する場合がある。
【００１７】
酸化アルミニウム粉末水分散液は、オルガノシロキサンオリゴマーとの反応をアルカリ性下で行うことが好ましいことから、ｐＨが８〜１２である必要があり、好ましくはｐＨ９〜１２である。ｐＨが８未満では酸化アルミニウム粉末に表面処理がなされず、ｐＨが１２より高いと装置配管やゴム部品の劣化が促進しやすい。
【００１８】
酸化アルミニウム粉末水分散液を上記ｐＨとするには、アンモニア水、水酸化ナトリウム、水酸化カリウム等を用いることで調整することができる。
【００１９】
本発明に用いるオルガノシロキサンオリゴマーは、直鎖状であることが好ましい。また、前記オルガノシロキサンオリゴマーは、片末端にケイ素原子結合加水分解性基あるいはシラノール基を少なくとも２個、更には３個有し、もう一方の片末端はケイ素原子結合加水分解性基及びシラノール基を有しないものであることが好ましい。このようなオルガノシロキサンオリゴマーとしては、下記一般式（１）で表される直鎖状のオルガノシロキサンオリゴマーが例示できる。
【化２】
2015086092.tif 000003
（式中、Ｒ1はそれぞれ独立に非置換又は置換の一価炭化水素基であり、Ｒ2はそれぞれ独立に加水分解性基又は水酸基であり、ａは０〜５０、ｂは０〜５０、ａ＋ｂは０＜ａ＋ｂ≦１００を満たす数であり、各繰り返し単位はランダムに結合されていてよい。また、ｃは２又は３である。）
【００２０】
上記式（１）中、Ｒ1は、非置換又は置換の、好ましくは炭素数１〜２０、より好ましくは炭素数１〜１０の一価炭化水素基であり、具体的には、メチル基、エチル基、プロピル基、イソプロピル基、ブチル基、イソブチル基、ｔｅｒｔ−ブチル基、ペンチル基、ネオペンチル基、ヘキシル基、オクチル基等のアルキル基、シクロヘキシル基等のシクロアルキル基、ビニル基、アリル基、プロペニル基等のアルケニル基、フェニル基、トリル基、キシリル基、ナフチル基等のアリール基、ベンジル基、フェニルエチル基、フェニルプロピル基等のアラルキル基などや、これらの基の水素原子の一部又は全部がフッ素、臭素、塩素等のハロゲン原子、シアノ基などで置換されたもの、例えばクロロメチル基、クロロプロピル基、ブロモエチル基、トリフルオロプロピル基、シアノエチル基等が挙げられる。これらの中でも、メチル基が好ましい。
【００２１】
Ｒ2は、加水分解性基又は水酸基であり、加水分解性基としては、例えば、塩素原子等のハロゲン原子、メトキシ基、エトキシ基、プロポキシ基、ブトキシ基等の炭素数１〜６、特に１〜４のアルコキシ基、メトキシメトキシ基、メトキシエトキシ基等の炭素数２〜６、特に２〜４のアルコキシアルコキシ基、アセトキシ基等のアシロキシ基、イソプロペノキシ基等のアルケニルオキシ基、メチルエチルケトキシム基等のケトオキシム基などが挙げられる。Ｒ2としては、メトキシ基、エトキシ基、水酸基が好ましい。
【００２２】
ａは０〜５０、好ましくは５〜４５、より好ましくは１０〜４０であり、ｂは０〜５０、好ましくは０〜４０、より好ましくは０〜２０であり、ａ＋ｂは０＜ａ＋ｂ≦１００、好ましくは５〜８５、より好ましくは１０〜６０、更に好ましくは１０〜５０を満たす数である。なお、ａが付された単位とｂが付された単位は互いにランダムに結合されていてよい。また、ｃは２又は３、好ましくは３である。
【００２３】
本発明に用いるオルガノシロキサンオリゴマーは、ケイ素原子数が３〜１０２個、特に７〜８７個、とりわけ１２〜５２個であることが好ましい。ケイ素原子数が３個未満では酸化アルミニウム粉末をシリコーン樹脂へ更に高充填することができない場合があり、多すぎると装置配管のつまりを起こす場合がある。
【００２４】
両末端にケイ素原子結合加水分解性基あるいはシラノール基がある場合には、反応中にオルガノシロキサンオリゴマー同士の縮合反応が進み、酸化アルミニウム粉末表面への付着量が極端に少なくなるため、片末端のみにケイ素原子結合加水分解性基あるいはシラノール基を有し、もう一方の片末端はケイ素原子結合加水分解性基及びシラノール基を有しないオルガノシロキサンオリゴマーが好ましい。更に、片末端に存在するケイ素原子結合加水分解性基又はシラノール基が１個だけの場合には、酸化アルミニウム粉末表面へ固定化する量が極端に小さくなり、シリコーン樹脂への高充填が達成しにくくなるため、片末端のケイ素原子結合加水分解性基あるいはシラノール基は、少なくとも２個、更には３個有していることが好ましい。
【００２５】
このようなオルガノシロキサンオリゴマーの具体例としては、
（ＣＨ3）3ＳｉＯ−（Ｓｉ（ＣＨ3）2Ｏ）10−Ｓｉ（ＯＣＨ3）3
（ＣＨ3）3ＳｉＯ−（Ｓｉ（ＣＨ3）2Ｏ）20−Ｓｉ（ＯＣＨ3）3
（ＣＨ3）3ＳｉＯ−（Ｓｉ（ＣＨ3）2Ｏ）30−Ｓｉ（ＯＣＨ3）3
（ＣＨ3）3ＳｉＯ−（Ｓｉ（ＣＨ3）2Ｏ）40−Ｓｉ（ＯＣＨ3）3
（ＣＨ3）3ＳｉＯ−（Ｓｉ（ＣＨ3）2Ｏ）50−Ｓｉ（ＯＣＨ3）3
（ＣＨ3）3ＳｉＯ−（Ｓｉ（ＣＨ3）2Ｏ）30−（Ｓｉ（ＣＨ3）（ＯＣＨ3））−Ｓｉ（ＯＣＨ3）3
（ＣＨ3）3ＳｉＯ−（Ｓｉ（ＣＨ3）2Ｏ）30−（Ｓｉ（ＯＣＨ3）（ＯＣＨ3））−Ｓｉ（ＯＣＨ3）3
（ＣＨ3）3ＳｉＯ−（Ｓｉ（ＣＨ3）2Ｏ）30−（Ｓｉ（ＣＨ3）（ＯＣＨ3））2−Ｓｉ（ＯＣＨ3）3
（ＣＨ3）3ＳｉＯ−（Ｓｉ（ＣＨ3）2Ｏ）30−（Ｓｉ（ＯＣＨ3）（ＯＣＨ3））2−Ｓｉ（ＯＣＨ3）3
などが挙げられる。
【００２６】
高温高圧水中で反応させる要件としては、アルカリ性であることが好ましい。ここで、高温高圧水をアルカリ性とするには、上述した酸化アルミニウム粉末水分散液のｐＨを８〜１２とすることにより達成できる。
【００２７】
高温高圧水中で反応させる条件としては、反応温度が好ましくは１００℃以上４００℃以下、より好ましくは２００〜３００℃であり、また反応圧力が好ましくは５ＭＰａ以上、より好ましくは５〜３５ＭＰａである。反応温度が１００℃未満、あるいは反応圧力が５ＭＰａ未満であると、反応が十分に進行しない場合がある。反応温度が４００℃より高いと、酸化アルミニウム粉末上へオルガノシロキサンオリゴマー主鎖を固定化する量が小さくなる場合がある。
【００２８】
反応させる時間については大きな制限はないが、３０秒以上、３０分以下が推奨される範囲であり、更に１〜５分間が好ましい範囲である。反応時間が短すぎると、オルガノシロキサンオリゴマー主鎖形成のための縮合反応が十分に進行しない場合があり、また、反応時間が長すぎるとエネルギーの無駄となるので好ましくない。
【００２９】
反応させる際の反応様式については特に制限はなく、バッチ式反応、流通式反応のいずれも適用することができるが、本発明においては、流通式反応により行うことが好ましい。なお、バッチ式反応においては、反応容器に投入後、設定した温度、圧力にて所定時間保つ操作により行うことができる。
【００３０】
流通式反応においては、例えば、株式会社アイテック製、ＭＯＭＩ超ＭＩＮＩを用いることができる。この装置において、水、酸化アルミニウム粉末水分散液、オルガノシロキサンオリゴマー、それぞれを別々の貯槽から送液ポンプを用いて連続的に供給ユニットから反応ユニットに導入し、流通させながら混合、反応させる方法が一般的である。この際、常温のまま導入することも可能であるが、水のみを予熱させ、更に反応温度まで加熱することも可能である。生成物は回収ユニットで捕集される。
ここで、水、酸化アルミニウム粉末水分散液、オルガノシロキサンオリゴマーの反応割合は、上述した割合となるように反応させればよいが、具体的には、水、酸化アルミニウム粉末水分散液、オルガノシロキサンオリゴマーをそれぞれ５〜１０ｍｌ／ｍｉｎ、０．５〜１０ｍｌ／ｍｉｎ、０．５〜１０ｍｌ／ｍｉｎとすることが好ましく、７〜１０ｍｌ／ｍｉｎ、０．５〜５ｍｌ／ｍｉｎ、０．５〜５ｍｌ／ｍｉｎとすることがより好ましい。
【００３１】
また、反応容器の材質に関しては、本発明の製造方法が塩素系ガスの発生を伴わないことから、大きな制限はない。通常の圧力容器に用いられるステンレススチール、チタン合金が好ましく使用される。更に加熱媒体に関しても制限はなく、高温反応で通常使用される熱媒体が使用可能である。この流通式反応装置での加熱手段として電気炉を用いているが、これに限定されるものではない。
【００３２】
得られた反応生成物を、遠心分離機等を用いて分離し、更に乾燥させることにより、表面処理された酸化アルミニウム粉末を得ることができる。
【００３３】
本発明の特定ｐＨ値を有する酸化アルミニウム粉末水分散液とオルガノシロキサンオリゴマーとを高温高圧水中で反応させることにより得られた、表面処理酸化アルミニウム粉末は、シリコーンゴム、シリコーンゲル、シリコーンオイルといった様々なシリコーン樹脂への高充填が可能である。この場合、表面処理酸化アルミニウム粉末は、シリコーン樹脂と表面処理酸化アルミニウム粉末の質量比が１：１〜１：１０となるようにシリコーン樹脂へ添加することができる。
本発明においては、シランカップリング剤を使用せず、オルガノシロキサンオリゴマーを使用することにより、酸化アルミニウム粉末の表面にオルガノシロキサンオリゴマー主鎖を固定化できるため、該表面処理酸化アルミニウム粉末を上記シリコーン樹脂へ高充填した熱伝導性材料は、高温時の粘度変化に代表される物性変化が小さいものとなり得る。
【実施例】
【００３４】
以下、本発明の表面処理された酸化アルミニウム粉末の製造方法及びその粉末、その粉末を充填した熱伝導性材料について詳細に説明する。
なお、本発明は、下記実施形態に限定されるものではない。下記実施形態は例示であり、本発明の特許請求の範囲に記載された技術的思想と実質的に同一な構成を有し、同様な作用効果を奏するものは、いかなるものであっても本発明の技術的範囲に包含される。
【００３５】
［高温高圧水中での反応］
株式会社アイテック製、ＭＯＭＩ超ＭＩＮＩを用い、高温高圧水中での反応を行った。水、酸化アルミニウム粉末水分散液、オルガノシロキサンオリゴマー、それぞれを別々の貯槽から送液ポンプを用いて連続的に供給ユニットから反応ユニットに導入し、流通させながら混合、反応させ、生成物は回収ユニットで捕集した。
【００３６】
［表面処理された酸化アルミニウム粉末の分離洗浄乾燥］
捕集した分散液をステンレススチール容器に入れて遠心分離機にて遠心分離を行った。容器中の上澄み液のみを廃棄して粉末のみを残した。粉末のみを残した容器中にトルエンを入れて撹拌分散を行い、遠心分離機にて遠心分離を行い、上澄み液のみを廃棄して粉末のみを残した。この操作を２回行った。その後、トルエンをエタノールに変えた操作を１回行った。ステンレススチール容器のまま８０℃、３０分の乾燥、その後に１５０℃、４時間の乾燥を行い、粉だけを回収して、表面処理された酸化アルミニウム粉末を得た。
【００３７】
［充填性の評価］
シリコーンオイル（信越化学工業株式会社製、ＫＦ−９６Ｈ−３万ｃｓ）と表面処理された酸化アルミニウム粉末を質量比で１：５にて秤量、撹拌を行い、得られた熱伝導性材料であるシリコーングリースの２３℃におけるズリ速度０．９ｓ-1の粘度をＨＡＡＫＥ  ＲＳ６０００（サーモフィッシャーサイエンティフィック株式会社製）により測定した。粘度が小さいものが高充填であると評価した。
【００３８】
［高温時の物性変化の評価］
上記、熱伝導性材料であるシリコーングリースを、２５０℃、５００時間にてエージングを行い、２３℃におけるズリ速度０．９ｓ-1の粘度をＨＡＡＫＥ  ＲＳ６０００（サーモフィッシャーサイエンティフィック株式会社製）により測定した。上記、充填性の評価にて測定した粘度がエージング前の粘度であり、エージング後の粘度から、（エージング後の粘度−エージング前の粘度）／エージング前の粘度、を求め、この値が小さいものが高温時の物性変化が小さいと評価した。
【００３９】
［実施例１］
酸化アルミニウム粉末（昭和電工株式会社製、ＡＬ−４７−１）と水を質量比で１：４にて秤量、撹拌を行い、酸化アルミニウム粉末水分散液を作製した。この水分散液にアンモニア水を加えて、ｐＨが１１となるように調整した。オルガノシロキサンオリゴマーとして（ＣＨ3）3ＳｉＯ−（Ｓｉ（ＣＨ3）2Ｏ）30−Ｓｉ（ＯＣＨ3）3を用いた。水、酸化アルミニウム粉末水分散液、オルガノシロキサンオリゴマーをそれぞれ流量９ｍｌ／ｍｉｎ、３ｍｌ／ｍｉｎ、１．５ｍｌ／ｍｉｎで、温度２５０℃、圧力３０ＭＰａにて高温高圧水中での反応を行った。生成物を回収ユニットで捕集した。捕集した生成物分散液の分離洗浄乾燥を行い、表面処理された酸化アルミニウム粉末を得、熱伝導性材料であるシリコーングリースを得た。この熱伝導性材料であるシリコーングリースの充填性、高温時の物性変化の評価を行った。結果を表１に示す。
【００４０】
［実施例２〜５］
高温高圧水中での反応における温度、圧力を表１に示すように変えたこと以外は実施例１と同様に行った。結果を表１に示す。
【００４１】
【表１】
2015086092.tif 000004
【００４２】
［比較例１］
酸化アルミニウム粉末（昭和電工株式会社製、ＡＬ−４７−１）の表面処理を行わず、充填性の評価、高温時の物性変化の評価を行った。結果を表２に示す。
【００４３】
【表２】
2015086092.tif 000005
【００４４】
［実施例６］
実施例１で使用したオルガノシロキサンオリゴマーを、（ＣＨ3）3ＳｉＯ−（Ｓｉ（ＣＨ3）2Ｏ）10−Ｓｉ（ＯＣＨ3）3に変えたこと以外は実施例１と同様に行った。結果を表３に示す。
【００４５】
［実施例７］
実施例１で使用したオルガノシロキサンオリゴマーを、（ＣＨ3）3ＳｉＯ−（Ｓｉ（ＣＨ3）2Ｏ）20−Ｓｉ（ＯＣＨ3）3に変えたこと以外は実施例１と同様に行った。結果を表３に示す。
【００４６】
［実施例８］
実施例１で使用したオルガノシロキサンオリゴマーを、（ＣＨ3）3ＳｉＯ−（Ｓｉ（ＣＨ3）2Ｏ）40−Ｓｉ（ＯＣＨ3）3に変えたこと以外は実施例１と同様に行った。結果を表３に示す。
【００４７】
［実施例９］
実施例１で使用したオルガノシロキサンオリゴマーを、（ＣＨ3）3ＳｉＯ−（Ｓｉ（ＣＨ3）2Ｏ）50−Ｓｉ（ＯＣＨ3）3に変えたこと以外は実施例１と同様に行った。結果を表３に示す。
【００４８】
［比較例２］
実施例１で使用したオルガノシロキサンオリゴマーを、シランカップリング剤である２−（３，４−エポキシシクロヘキシル）エチルトリメトキシシランに変えたこと以外は実施例１と同様に行った。結果を表３に示す。
【００４９】
【表３】
2015086092.tif 000006
【００５０】
［実施例１０］
酸化アルミニウム粉末水分散液のｐＨを８としたこと以外は、実施例１と同様に行った。結果を表４に示す。
【００５１】
［実施例１１］
酸化アルミニウム粉末水分散液のｐＨを１２としたこと以外は、実施例１と同様に行った。結果を表４に示す。
【００５２】
［比較例３］
酸化アルミニウム粉末水分散液のｐＨを７としたこと以外は、実施例１と同様に行った。結果を表４に示す。
【００５３】
［比較例４］
酸化アルミニウム粉末水分散液のｐＨを１３としたこと以外は、実施例１と同様に行った。高温高圧水中での反応を行ったところ、配管つまりにより生成物を捕集することができなかった。結果を表４に示す。
【００５４】
【表４】
2015086092.tif 000007
【００５５】
以上、本発明のｐＨ８〜１２の酸化アルミニウム粉末水分散液とオルガノシロキサンオリゴマーとを高温高圧水中で反応させることにより得られた、表面処理された酸化アルミニウム粉末は、シリコーンゴム、シリコーンゲル、シリコーンオイルといった様々なシリコーン樹脂への高充填が可能である。更に、オルガノシロキサンオリゴマーを使用することにより、酸化アルミニウム粉末の表面にオルガノシロキサンオリゴマー主鎖を固定化することができるため、シランカップリング剤を使用した比較例２に比べて、高温時の物性変化が小さい熱伝導性材料を提供できることが明らかとなった。